(57)【要約】      （修正有）【課題】食品等の保温用途に好適な保温材を提供する。【解決手段】本考案の保温材は、ポリエチレン織物加工物１３０とシリコーン板１４０とからなる。ポリエチレン織物加工物１３０は、高密度ポリエチレンのモノフィラメントを撚り合わせてデシテックスを４０００Ｔから５０００Ｔとしたファイバーを経糸とし、高密度ポリエチレンのモノフィラメントを撚り合わせてデシテックスを４００Ｔから１６００Ｔとしたファイバーを緯糸として、厚みが３ｍｍから６ｍｍとなるように綾織りで織られたものである。このポリエチレン織物加工物１３０をシリコーン板１４０の表面および裏面の少なくとも一方に貼り合わせる。【選択図】図５
0003216063.tif 000002
【実用新案登録請求の範囲】
【請求項１】
ポリエチレン織物加工物とシリコーン板とからなる保温材であって、
前記ポリエチレン織物加工物は、
高密度ポリエチレンのモノフィラメントを撚り合わせてデシテックスを４０００Ｔから５０００Ｔとしたファイバーを経糸とし、高密度ポリエチレンのモノフィラメントを撚り合わせてデシテックスを４００Ｔから１６００Ｔとしたファイバーを緯糸として、厚みが３ｍｍから６ｍｍとなるように綾織りで織られたものであり、
前記ポリエチレン織物加工物を前記シリコーン板の表面および裏面の少なくとも一方に貼り合わせてなる
ことを特徴とする保温材。
【請求項２】
請求項１に記載の保温材において、
前記保温材は、８０℃から１２０℃に加温された後、保温対象である食品とともに断熱性保温バックに入れられる
ことを特徴とする保温材。
【請求項３】
請求項１または請求項２に記載の保温材において、
前記ポリエチレン織物加工物は、
細幅のベルト状に織ったポリエチレンベルトを所定の長さでカットしたものを貼り合わせ、または、縫い合わせたものである
ことを特徴とする保温材。
【請求項４】
請求項１から請求項３のいずれかに記載の保温材において、
前記高密度ポリエチレンはカーボンブラックを含有する
ことを特徴とする保温材。
【請求項５】
請求項１から請求項４のいずれかに記載の保温材において、
前記ポリエチレン織物加工物を前記シリコーン板の表面および裏面の両面に貼り合わせてなる
ことを特徴とする保温材。
【考案の詳細な説明】
【技術分野】
【０００１】
本考案は保温材に関し、具体的には、ポリエチレン糸からなる織物または編み物であって保温用途に好適なものに関する。
【背景技術】
【０００２】
宅配ピザや宅配弁当の配達にあたっては保温状態で配達できることが好ましい。そこで、これまでにも様々な保温方法、保温材が検討されてきた。保温材としては、金属（アルミニウムや銅）、直鎖飽和炭化水素とシリカとの混合体、パラフィン、シリコーンなど、種々の材料が検討されてきた。本出願人も例えば特許文献１（特開２０１４−５９１３０号公報）で効果的な保温材を提案している。
【先行技術文献】
【特許文献】
【０００３】
【特許文献１】特開２０１４−５９１３０号公報
【考案の概要】
【考案が解決しようとする課題】
【０００４】
これまでの代表的な保温材とその課題を簡単に列挙しておく。
金属性材料は加熱時に温度が上がりすぎてしまう問題がある。そのため、取扱者が火傷してしまったり、あるいは、加熱器の方に何らかの工夫を付加しなければならない。
直鎖飽和炭化水素とシリカとの混合体は、温度が十分に上がらず、保温効果が十分でないという問題がある（特許文献１）。
【０００５】
パラフィンは、蓄熱効果は高いのであるが、温まるにも時間がかかる。
食品宅配用の保温材としては蓄熱容量が高すぎ、そこまでの熱容量は必要ではないので、ランニングコストと効果とが見合わないという問題が生じる。また、加温を繰り返すと溶け出してくるなど形状安定性や耐久性にやや難があった。
シリコーンは耐久性もありなかなか優れた保温材となり得るが、比熱がそれほど高くなく、保温時間が十分には稼げないのがやや難点である。
【０００６】
本考案の主たる目的は、食品等の保温用途に好適な保温材を提供することにある。さらには、食品のみならず、本考案の保温材の特色を活かした応用用途を提供することにある。
【課題を解決するための手段】
【０００７】
本考案の保温材は、
ポリエチレン織物加工物とシリコーン板とからなる保温材であって、
前記ポリエチレン織物加工物は、
高密度ポリエチレンのモノフィラメントを撚り合わせてデシテックスを４０００Ｔから５０００Ｔとしたファイバーを経糸とし、高密度ポリエチレンのモノフィラメントを撚り合わせてデシテックスを４００Ｔから１６００Ｔとしたファイバーを緯糸として、厚みが３ｍｍから６ｍｍとなるように綾織りで織られたものであり、
前記ポリエチレン織物加工物を前記シリコーン板の表面および裏面の少なくとも一方に貼り合わせてなる
ことを特徴とする。
【図面の簡単な説明】
【０００８】
【図１】保温材の使用例を示す図。
【図２】ポリエチレンベルトを示す図。
【図３】ポリエチレン編み物を示す図。
【図４】ポリエチレン織物加工物を示す図。
【図５】シリコーン板とポリエチレン織物加工物との組み合わせの一例を示す図。
【図６】試験結果を示す図。
【図７】試験結果を示す図。
【考案を実施するための形態】
【０００９】
（本考案に至る経緯）
本考案者らは、所期の効果を奏する保温材を見いだすべく様々な材料を試験してみた。そのなかでポリエチレン樹脂が有望との知見を得た。そこで、従来の保温材と同じく板状に成形したポリエチレン樹脂を試験してみた。結果として、蓄熱性能は十分であるが、加温を繰り返すと板が反ったりうねったりして当初の形状を保てないことが分かった。
【００１０】
保温材１０は、例えば図１のように、食品１１（ここではピザ）の下に敷いた状態で保温バック１２に入れられる。板状に成形した保温材１０に反りやうねりが発生すると、バッグ１２の中で座りが悪く、使いづらいという問題が生じる。また、板状の保温材１０が変形してしまうと食品１１（ここではピザ）と保温材１０とがうまく密接せずに隙間がたくさん生じることになる。すると、伝熱が悪くなり、所期の通りに食品１１を保温できなくなってくる。
【００１１】
本考案者らは鋭意研究の末、ポリエチレンを単純に板状に成形するのではなく、ポリエチレン糸にして、それを編んだり織ったりして袋状やベルト状に加工することに想到した。そして、編み物や織物を様々なパターンで試験した末、ある程度の厚みを持たせるように加工したポリエチレン織物または編み物が保温材として好適であるとの結果を得た。
【００１２】
（第１実施形態）
本考案の実施形態を図示するとともに図中の各要素に付した符号を参照して説明する。
図２は、ポリエチレン糸を綾織りにしてベルト状にしたものである。
本明細書ではこれをポリエチレンベルト１１０と称することにする。
十分な保温効果を持たせるには、蓄熱量が大事になってくるので、「密度」および「質量」が大事となる。
【００１３】
高い密度を持たせるため、ポリエチレン素材自体の密度も高い方が好ましい。この観点から、低密度ポリエチレンよりは中密度ポリエチレンが好ましく、さらには、高密度ポリエチレンがより好ましい。（もちろん、低密度ポリエチレンや中密度ポリエチレンを権利範囲から除外するものではない。）
【００１４】
できる限り太い糸を使用して織る方がよいので、ポリエチレン糸の太さ自体を太くする方がよい。
あるいは、ポリエチレン糸の単糸ではなく、複数本を撚り合わせたものを使用してもよい。
例えば、本考案者らは、ポリエチレンのフィラメントを撚り合わせた太い糸を用いた。デシテックス単位でいうと、縦糸のデシテックスを４０００Ｔから５０００Ｔとし、横糸を４００Ｔから１６００Ｔとした。（これは例示であり、これに限定されるわけではない。）
【００１５】
ポリエチレンにカーボンブラックなどの顔料を混ぜておいてもよい。
均一な色にすることで美観向上が図れるのはもちろん、例えばカーボンブラックであれば遠赤外線を放出することで保温効果を高めることが期待できる。
【００１６】
織り方、編み方としても密度を高められる方式を採用するのが好ましい。この観点から、平織りよりは綾織りが好ましい。ちなみに、編み物とすると隙間が多く、密度を高めることが難しい。したがって、編み物よりは織物とすることが好ましい。（ただし、編み物を権利範囲から除外するわけではない。）できる限り厚みが稼げる編み方を採用し、さらに編み上がった布や袋を二重、三重に重ねることで密度および質量を高めることはできる。なお、図３は、参考までにポリエチレン糸からなる編み物（ニット）を例示する図である。これをポリエチレン編み物１２０と称することにする。
【００１７】
質量を高める観点からも、厚みを出しやすい織り方が好ましく、平織りよりは綾織りが推奨される。
さらに、袋織りなどの二重織や、３重織り、４重織り、など厚みを出す織り方がよい。
【００１８】
保温材として機能させるため、厚みとしては、例えば、２．５ｍｍから７．５ｍｍ程度とすることが例として挙げられ、３ｍｍから６ｍｍ程度にするのがより好ましく、５ｍｍ程度にするのが好適と考えられる。
【００１９】
食品用の保温材として面積が必要とされる場合には、複数本のポリエチレンベルト１１０、１１０、１１０を貼り合わせまたは縫い合わせるとよい。
図４は、適切な長さでカットしたポリエチレンベルト１１０、１１０、１１０を三本並列に並べた様子を示す図である。
織物を結合するという加工を施しているので、このようにポリエチレンベルト１１０、１１０、１１０を複数本結合したものを、ポリエチレン織物加工物１３０と称することにする。
【００２０】
食品や用途に応じて保温材のサイズや蓄熱容量は相当数のバリエーションが必要になってくる。サイズごとに織機や編み機の設定を変更していては大変である。この点、所定幅のポリエチレンベルトを製造しておけば、貼り合わせ（縫い合わせ）により様々なサイズ（面積）に対応できる。なお、編み物や織物は、樹脂の金型成形に比べれば形状変更は容易である。したがって、ユーザのリクエストに応じ、所期のサイズや形状の一枚物を編み上げたり織り上げたりすることは十分に可能である。
【００２１】
（作用効果の説明）
ポリエチレンは、軟化点が８０°から９０°程度と比較的低い。
そこで、加温時には、ポリエチレンの熱容量で蓄熱するということに加えて、軟化という状態変化によっても蓄熱が期待できる。そして、保温材として機能するときには、軟化から硬化への変化で熱が放出されることが期待できる。結果として、長い時間、所期の高い温度を保つ保温材となることが期待できる。
【００２２】
ただ、前述の通り、軟化点が低いため、単純な板に成形すると形態が保てない恐れがある。この点、織物、編み物あるいは織物加工物とすれば柔軟性を持たせることができ、食品等の被保温体に対してある程度形が倣う順応性を付与できる。仮にポリエチレン糸自体が軟化と硬化とを繰り返したとしても、織りや編みで成形してあるのであるから、織物、編み物あるいは織物加工物の柔軟性は当然保たれる。したがって、本実施形態の保温材は、バッグ１２の中で座りが良く、被保温体（例えば食品）に対して密接して高い伝熱効果による保温が期待できる。このように本実施形態によれば、保温効果が高く、かつ、フレキシブルな優れた保温材を提供できる。
【００２３】
（第２実施形態）
次に第２実施形態を説明する。
上記第１実施形態ではポリエチレンベルト１１０、ポリエチレン編み物１２０およびポリエチレン織物加工物１３０を説明した。ここで、例えば図１のように食品と一緒に保温バックに入れるには、ある程度の硬さを持った板状体の方が扱いやすい場合もある。そこで、ポリエチレンベルト１１０、ポリエチレン編み物１２０やポリエチレン織物加工物１３０にさらにシリコーン板１４０を組み合わせることが考えられる。例えば、図５に示すように、シリコーン板１４０の表裏両面にポリエチレン織物加工物１３０を貼り合わせる。
【００２４】
このようにシリコーン板１４０にポリエチレン織物加工物１３０を組み合わせると、両者の相乗効果が期待できる。
図６の試験結果を参照されたい。
各保温材を１２０°まで一旦加熱した後、保温バッグに入れてその後のバッグ内温度の推移を計測した結果である。
【００２５】
各試験体は次の通り。
Ａ：シリコーン板（５２０ｇ）の表裏面を薄めのポリエチレン織物加工物で挟んだもの。各ポリエチレン織物加工物は２１４ｇで、両面合わせると４２８ｇ。
ポリエチレン織物加工物の厚みは２．５ｍｍ程度である。
（二枚なので合計は２．５ｍｍ×２＝５ｍｍ。）
【００２６】
Ｂ：シリコーン板（５２０ｇ）の片面にやや厚手のポリエチレン織物加工物（２４６ｇ）を貼り付けたもの。
ポリエチレン織物加工物の厚みは５ｍｍ程度である。
【００２７】
Ｃ：シリコーン板（５２０ｇ）に三重のポリエチレン編み物１２０を合わせたもの。
（少し補足する。ポリエチレン編み物１２０は袋状に編んである。そして、シリコーン板を一のポリエチレン編み物１２０に入れた。さらに、表裏両面にそれぞれポリエチレン編み物１２０を貼り合わせた。
袋のサイズが全て同じであったため、入れ子のように３重に重ねようとすると上手く入らなかった。そこで、上記のように、表裏に貼り合わせることとした。）
ポリエチレン編み物の厚みは１．５ｍｍ程度である。（３重なので、合計は１．５ｍｍ×３＝４．５ｍｍ。）
Ｄ：薄めのポリエチレン織物加工物を二段重ねにしたもの（４７０ｇ）。その厚みは２．５ｍｍ程度である。
Ｅ：シリコーン板（５２０ｇ）のみ。
Ｆ：厚めのポリエチレン織物加工物（２４６ｇ）のみ。その厚みは５ｍｍ程度である。
【００２８】
シリコーン板だけの場合（Ｅ）やポリエチレン織物加工物だけの場合（Ｄ、Ｆ）に比べ、シリコーン板にポリエチレン布を組み合わせた方（Ａ、Ｂ、Ｃ）が保温効果が高いことは一目瞭然である。
その中でも、シリコーン板にポリエチレン織物加工物を組み合わせた方（Ａ、Ｂ）が保温効果が高いことは一目瞭然である。
【００２９】
シリコーン板にポリエチレン織物加工物を組み合わせた方が質量が増えたから、その分保温効果が高い、という単純なものでもない。シリコーン板は比熱がそれほど高くないので、シリコーン板単体の質量を増してもやはり冷えてしまうスピードは早い。厚手のポリエチレン織物加工物だけ（Ｆ）では保温効果が低いが、ポリエチレン織物加工物を二段にすると飛躍的に効果が高まる（Ｄ）。
【００３０】
ただ、ポリエチレン織物加工物はやはり布であるので、これを重ねて保温効果を高めても用途によっては柔らかさ故の扱いにくさが残る場合がある。この点、シリコーン板で剛性を保持しつつ、ポリエチレン織物加工物の保温効果をさらにプラスできれば、利便性と保温効果との両立を高いレベルで実現できる。
【００３１】
ここで、図７は、シリコーン板に様々な厚みのポリエチレン織物加工物を組み合わせた結果である。
温度測定の条件は図６のケースと同じである。
図７のＡとＥは、図６と同じである。
【００３２】
Ｇ：シリコーン板（５２０ｇ）の表裏面をより薄めのポリエチレン織物加工物で挟んだもの。各ポリエチレン織物加工物は２０４ｇで、両面合わせると４０８ｇ。
Ｈ：シリコーン板（５２０ｇ）の表裏面をさらに薄めのポリエチレン織物加工物で挟んだもの。各ポリエチレン織物加工物は１９０ｇで、両面合わせると３８０ｇ。
【００３３】
シリコーン板に組み合わせるポリエチレン織物加工物は厚みがある方が良いが、厚みを増したからいってその分だけ劇的な保温効果の高まりがあるというわけでもない。
シリコーン板にある程度の厚みのポリエチレン織物加工物を組み合わせるということで食品保温用途には十分な保温材が得られる。
【００３４】
（第３実施形態）
ここまでは主として食品保温用途の保温材とすることを念頭に説明してきた。
ここで、本考案の保温材は、単なる「板」ではなく、ポリエチレン糸を用いた織物、編み物、織物加工物である。
このような布状であって高い保温効果を持つ保温材というのはこれまでになく画期的であり、したがって様々な応用用途が考えられる。
【００３５】
（応用例１）
ヒーター付きのシートやベッドとの組み合わせ。
電車や自動車のシートにはヒーターが付設されることがある。また、ベッドやソファ（椅子）にヒーターが付くと快適とも思われる。が、ヒーターから熱を供給し続けるとなると消費エネルギーが問題になってくる。保温材があればヒーターのオンオフを断続的にできるのでエネルギーの消費を削減できるのは当然であるが、従来の保温材では快適さを損なう問題があった。
【００３６】
ここで、本考案の保温材はポリエチレン糸の布状であるので、柔軟性があり、人の体に沿って順応する。したがって、保温材が介在したとしても快適な座り心地を保つ。あるいは、直接触れても肌触りが良い。そこで、ヒーター付きのシート、ソファあるいはベッドに本考案の保温材を組み合わせることで、快適さを保ちながらも消費エネルギーを格段に削減することができる。
【００３７】
（応用例２）
タオル、マット、寝具カバーなどの温熱用品。
例えば、マッサージ店、整体師あるいは病院などで、施術の前に患者の体（例えば患部）を温めることがある。例えば蒸しタオルなどを使うが、やはりすぐに冷めてしまう問題がある。そこで、ポリエチレン糸の布状である本考案の保温材を温熱タオルとして使用することが考えられる。所定温度（例えば４０°Ｃから５０°Ｃ程度）に加温したポリエチレン織物加工物を患者の体に当てれば、長い時間温かさを供給することができる。
【００３８】
（応用例３）
食品提供時の保温クロス
例えば、レストランでウエイターが料理を運ぶシーンを考えて頂きたい。ウエイターはお盆（トレイ）に料理を載せて運ぶ。このとき、お盆に加温したポリエチレン織物加工物を載せ、その上に料理を載せる。このようにすれば、料理の運搬時に料理が冷めてしまうことはない。なお、お盆のなかにポリエチレン織物加工物を埋設してしまって、お盆ごと加温するようにしてももちろんよい。
【００３９】
さらには、加温したポリエチレン織物加工物をテーブルに敷き、その上に料理を並べてもよい。ポリエチレン織物加工物は布であるから、染色や織り方、編み方等を工夫でき、装飾的美観を出せるので、食事といった生活の様々な場面で直接目に触れるような使い方に十分耐える。
【００４０】
なお、本考案は上記実施の形態に限られたものではなく、趣旨を逸脱しない範囲で適宜変更することが可能である。
本考案の保温材はポリエチレンという軟化点の低い素材に着目し、さらに、これを糸にして用いることに特徴がある。
本考案の保温材（ポリエチレンベルト、ポリエチレン編み物、ポリエチレン織物加工物）を使用するに当たっては、軟化点かそれ以上まで加温することが好ましいと言えるが、必ずしも軟化点まで加温しなければならないわけではない。用途に応じて、例えば、４０°Ｃから５０°Ｃ程度までの加温であっても十分な保温効果を奏することはもちろんである。
【符号の説明】
【００４１】
１０…保温材、１１…食品、１２…保温バック、１１０…ポリエチレンベルト、１２０…ポリエチレン編み物、１３０…ポリエチレン織物加工物、１４０…シリコーン板。
【図１】
0003216063.tif 000003
【図２】
0003216063.tif 000004
【図３】
0003216063.tif 000005
【図４】
0003216063.tif 000006
【図５】
0003216063.tif 000007
【図６】
0003216063.tif 000008
【図７】
0003216063.tif 000009